(57)【要約】【課題】綿糸の割合を少なくせず、ポリエステル糸の印刷面への露出面積を増やして、織物への印刷を美しくする。【解決手段】経糸３…はすべて綿糸４…であり、緯糸２…はポリエステル糸５…と綿糸４…とが交互に配置される。ポリエステル糸５…は、綿糸４…に比べて、インクの付着性がよく、印刷面で上げ状態が多くなるように織られ、印刷面への露出面積が増加し、美しく印刷される。ポリエステル糸５…は二本の糸が撚られ、綿糸４…は単糸で撚られず、織った後、ポリエステル糸５…は弛み、ポリエステル糸５…の印刷面における露出面積が増加する。ポリエステル糸５…の太さは、綿糸４…の太さより太く、ポリエステル糸５…の印刷面における露出面積が増加する。【選択図】図１
2015089982.tif 000002
【特許請求の範囲】
【請求項１】
複数の経糸に対して複数の緯糸を織って布を製造し、この布表面に印刷をする装置において、
この印刷される面において、これら複数の経糸及び緯糸の本数の５０％乃至９０％を綿の糸とし、残りの一部または全部であって、当該複数の経糸及び緯糸の本数の５０％乃至１０％をポリエステルまたはアクリルの繊維の糸とし、
このポリエステルまたはアクリルの繊維の糸は、上記綿の糸より多い本数の糸が撚られて、当該綿の糸より伸縮性があり、これにより上記経糸または緯糸を同じ張力で織った後、上記ポリエステルまたはアクリルの繊維の糸は、綿の糸に比べて、綿の糸よりたるみが生じ、
上記印刷される面において、上記糸の本数の割合に対して、ポリエステルまたはアクリルの繊維の糸の面積上の比率を、累計で１００％を越えない範囲で、５乃至５０％上昇させる織り方で織ったことを特徴とする織物。
【請求項２】
上記綿の糸は一本の糸のみからなり、上記ポリエステルまたはアクリルの繊維の糸は、二本以上の糸が撚られていることを特徴とする請求項１記載の織物。
【請求項３】
上記ポリエステルまたはアクリルの繊維の緯糸は、経糸４本乃至３２本に一回、経糸の下に織りこまれ、これ以外では経糸の上に織りこまれ、
または、ポリエステルまたはアクリルの繊維の経糸は、緯糸４本乃至３２本に一回、緯糸の下に織りこまれ、これ以外では緯糸の上に織りこまれ、
これにより、上記糸の本数の割合に対して、ポリエステルまたはアクリルの繊維の糸の面積上の比率を、累計で１００％を越えない範囲で、５乃至５０％上昇させることを特徴とする請求項２記載の織物。
【請求項４】
上記ポリエステルまたはアクリルの繊維の糸の太さは、上記綿の糸の太さより太いことを特徴とする請求項３記載の織物。
【請求項５】
上記緯糸の綿の糸と、経糸の綿の糸との絡み数または織り込み数は、上記ポリエステルまたはアクリルの繊維の糸における絡みの数または織り込みの数より多いことを特徴とする請求項４記載の織物。
【請求項６】
上記経糸はすべて綿の糸であり、
上記ポリエステルまたはアクリルの繊維の糸は、緯糸の二本、三本または四本に一本ずつ織りこまれ、残りの緯糸は綿糸であることを特徴とする請求項５記載の織物。
【発明の詳細な説明】
【技術分野】
【０００１】
本発明は、織物などに関し、特に織物に美しく印刷できる織物などに関する。
【背景技術】
【０００２】
従来、織物に印刷をすることが考えられている。このような印刷は転写、インクジェットなど種々ある。タオルなどの綿からなる織物には、美しい印刷が難しかった。これは、綿の繊維に対して印刷用のインクが円滑に付着しなかったためである。
【０００３】
これに対して、ポリエステル、アクリルなどの化学繊維に対しては、印刷用のインクが円滑に付着する。しかし、タオルのように、吸水性が要求されるものにあっては、ポリエステル、アクリルなどの化学繊維を素材として使用すると、吸水性が低下してしまう問題があった。
【先行技術文献】
【特許文献】
【０００４】
【特許文献１】特開２００７−１４６３５９号公報
【特許文献２】特開２００４−２７９７１４号公報
【発明の概要】
【発明が解決しようとする課題】
【０００５】
本発明は、上述した課題を解決するためになされたものであり、本発明の目的は、吸水性をほぼ保持したまま、美しく印刷もできるタオルなどの織物を提供することにある。
【課題を解決するための手段】
【０００６】
上記目的を達成するため、本発明は、  印刷される面において、複数の経糸（たていと）及び緯糸（よこいと）の本数の５０％乃至９０％を綿の糸とし、残りの一部または全部であって、当該複数の経糸及び緯糸の本数の５０％乃至１０％をポリエステルまたはアクリルの繊維の糸とし、  このポリエステルまたはアクリルの繊維の糸は、上記綿の糸より多い本数の糸が撚られて、当該綿の糸より伸縮性があり、これにより上記経糸または緯糸を同じ張力で織った後、上記ポリエステルまたはアクリルの繊維の糸は、綿の糸に比べて、綿の糸よりたるみが生じ、  上記印刷される面において、上記糸の本数の割合に対して、ポリエステルまたはアクリルの繊維の糸の面積上の比率を、累計で１００％を越えない範囲で、５乃至５０％上昇させる織り方で織った。
【発明の効果】
【０００７】
これにより、綿の使用割合が多いままなので、吸水性が低下せず、印刷面では、ポリエステルまたはアクリルの繊維の糸が撚られて、当該綿の糸より伸縮性があり、これにより、織った後、上記ポリエステルまたはアクリルの繊維の糸は、綿の糸よりたるみが生じるので、  印刷される面において、上記糸の本数の割合に対して、ポリエステルまたはアクリルの繊維の糸の面積上の比率／露出面積が上昇して、印刷も美しく仕上がる。
【図面の簡単な説明】
【０００８】
【図１】織られる織物の布の織機で織られる織物の経糸と緯糸との単位組織（完全組織）１の第一実施態様を示す。
【図２】図１における、Ａ−Ａにおける断面を示す。
【図３】織られる織物の布の織機で織られる織物の経糸と緯糸との単位組織（完全組織）１の第二実施態様を示す。
【図４】図３における、Ｂ−Ｂにおける断面を示す。
【図５】織られる織物の布の織機で織られる織物の経糸と緯糸との単位組織（完全組織）１の第三実施態様を示す。
【図６】図５における、Ｃ−Ｃにおける断面を示す。
【図７】織られる織物の布の織機で織られる織物の経糸と緯糸との単位組織（完全組織）１の第四実施態様を示す。
【図８】図７における、Ｄ−Ｄにおける断面を示す。
【図９】織られる織物の布の織機で織られる織物の経糸と緯糸との単位組織（完全組織）１の第五実施態様を示す。
【図１０】図９における、Ｅ−Ｅにおける断面を示す。
【図１１】織られる織物の布の織機で織られる織物の経糸と緯糸との単位組織（完全組織）１の第六実施態様を示す。
【図１２】図１１における、Ｆ−Ｆにおける断面を示す。
【発明を実施するための形態】
【０００９】
（１）織機で織られる織物の経糸と緯糸との単位組織（完全組織）１（第一実施態様）
図１〜図１２は、織られる織物の布の織機で織られる織物の経糸と緯糸との単位組織（完全組織）１の一例を示す。図１〜図１２において、横方向が複数の緯糸２…であり、縦方向が複数の経糸３…である。図１〜図１２には、熱転写による印刷がなされる印刷面を表している。
【００１０】
図１及び図２の経糸８本×緯糸８本の第一実施態様を示す。８本の経糸３…は、すべていずれも綿の糸である綿糸４…である。８本の緯糸２…は、ポリエステルの繊維の糸であるポリエステル糸５…と、綿糸４…とからなっている。ポリエステル糸５…は、緯糸２…の二本に一本ずつ交互に織りこまれ、綿糸４…は、緯糸２…の上記二本の残りの一本ずつ交互に織りこまれる。
【００１１】
これにより、図１の印刷面において、緯糸２…の５０％が、ポリエステル糸５…で、緯糸２…の残りの５０％が綿糸４…となっており、経糸３…及び緯糸２…すべてにおいては、このうち１本／２本×２＝２５％がポリエステル糸５…であり、残りの７５％が綿糸４…となっている。ここで「×２」しているのは、緯糸２…のほか、同数の経糸３…を面積計算に入れるためである。
【００１２】
図２に示すように、上記緯糸２…のポリエステル糸５…は、経糸３…の８本に１本、経糸３…の下に織りこまれて下糸となり、これ以外では経糸３…の上に織りこまれて上糸となっている。同じく、上記緯糸２…の綿糸４…は、経糸３…の８本に１本、経糸３…の下に織りこまれて下糸となり、これ以外では経糸３…の上に織りこまれて上糸となっている。図２は、図１の上から一行目または二行目の断面構造を示す。
【００１３】
これにより、上述のように、ポリエステル糸５…の糸の本数における比率が、１本／２本×２＝２５％であるにもかかわらず、図１の印刷面において、ポリエステル糸５…の面積上の比率／露出割合が、７本／８本×２＝４３．７５％と上昇する。これにより、上記経糸３…及び緯糸２…の本数の割合に対して、ポリエステル糸５…の面積上の比率／露出割合が、４３．７５−２５＝１８．７５％分、上昇する。なお、緯糸２…の綿糸４…の面積上の比率／露出割合が、１００−４３．７５＝５６．２５％となる。
【００１４】
これにより、図１の印刷面において、ポリエステル糸５…の露出の面積比率が上昇して、熱転写の印刷のインクが良く付着して、印刷が美しく仕上がる。しかし、織物全体としての、綿糸４…の割合は、７５％なので、吸水性は高いままである。
【００１５】
上記緯糸２…及び経糸３…の綿糸４…は、一本の糸のみからなり、または一本の糸が撚られた片撚となっており、ポリエステル糸５…は、さらに細くて撚られたまたは撚られていない二本のポリエステル糸５…が撚られて諸撚または片撚となっている。
【００１６】
これにより、ポリエステル糸５…は、綿糸４…より、伸縮性があり、ポリエステル糸５…と綿糸４…とを同じ張力で織っても、布を織った後、ポリエステル糸５…は、綿糸４…に比べて、綿糸４…よりたるみが生じる。これは、経糸３…の一部をポリエステル糸５…とし、残りを綿糸４…とした場合でも同様である。
【００１７】
この弛みによって、図１の印刷面において、緯糸２…のポリエステル糸５…が、緯糸２…の綿糸４…のほぼ全面を覆うような状態となり、ポリエステル糸５…の占める面積の比率がさらに上昇し、熱転写の印刷のインクが良く付着する糸量が増えて、印刷が美しく仕上がる。なお、緯糸２…の綿糸４…の方は、弛みが無いので、織られた織物の強度は低下しない。
【００１８】
撚る前の緯糸２…のポリエステル糸５…の単糸は、緯糸２…の綿糸４…の太さと同じである。したがって、撚った緯糸２…のポリエステル糸５…の太さは、緯糸２…の綿糸４…の太さより太く、約３／２倍ほどになる。したがって、図１の印刷面において、ポリエステル糸５…の露出の面積比率が上昇して、熱転写の印刷のインクが良く付着して、印刷が美しく仕上がる。
【００１９】
なお、撚った後の緯糸２…のポリエステル糸５…の太さは、緯糸２…の綿糸４…の太さと同じまたは太くてもよい。撚った緯糸２…のポリエステル糸５…の方が、太いほど、印刷がより美しくなる。緯糸２…または経糸３の綿糸４…の方が太くても、同じ太さでも、弛みがないので、上記印刷に支障はなく、また強度も向上する。
【００２０】
図１の印刷面において、横方向の緯糸２…方向が「行」、縦方向の経糸３…の方向が「列」となる。図１の左上を起点として、１行目の緯糸２の綿糸４は、７列目以外、すべて、綿糸４の経糸３の下に織りこまれる。２行目の緯糸２のポリエステル糸５は、７列目のみ、綿糸４の経糸３の下に織りこまれる。
【００２１】
３行目の緯糸２の綿糸４は、３列目以外、すべて、綿糸４の経糸３の下に織りこまれる。４行目の緯糸２のポリエステル糸５は、３列目のみ、綿糸４の経糸３の下に織りこまれる。５行目の緯糸２の綿糸４は、５列目以外、すべて、綿糸４の経糸３の下に織りこまれる。６行目の緯糸２のポリエステル糸５は、５列目のみ、綿糸４の経糸３の下に織りこまれる。
【００２２】
７行目の緯糸２の綿糸４は、１列目以外、すべて、綿糸４の経糸３の下に織りこまれる。８行目の緯糸２のポリエステル糸５は、１列目のみ、綿糸４の経糸３の下に織りこまれる。このように、ポリエステル糸５…及び綿糸４…の緯糸２…が、経糸３…の下に織りこまれる箇所は、ジグザグに形成されているため、織られた織物の強度は低下しない。
【００２３】
図１の単位組織（完全組織）１は、縦方向及び横方向に繰り返されるように、織られる。上記綿糸４…は、一本の糸のみからなり、ポリエステル糸５…は、さらに細い二本のポリエステル糸５…が撚られている。したがって、ポリエステル糸５…は、綿糸４…より多い本数の糸が撚られることになる。
【００２４】
上記緯糸２…のポリエステル糸５…及び綿糸４…の色は「白」である。これにより、印刷された色が美しくなる。経糸３…の綿糸４…の色は、オレンジ色、黒色など、異なる色の糸が交互に配置され織られる。経糸３…の色は二色だけでなく、三色以上でもよく、一部または全部が白色でもよい。
【００２５】
インクジェットプリンタ、レーザープリンタ、その他のプリンタで、上記印刷面に印刷される画像が表裏反転されて裏向きに紙に印刷される。この印刷された紙は印刷面を、上記図１の織物の印刷面に当接され、上下からステンレス板、その他の金属板で挟まれて、圧力がかけられ、あわせて加熱される。これにより、紙の印刷面が織物の印刷面に、表向きの画像が転写される。
【００２６】
上記印刷面を印刷するプリンタは、インクジェットプリンタのほか、レーザープリンタ、その他のプリンタでもよく、印刷方法は、熱プレス転写のほか、常温転写、シール転写のほか、織られた織物に、インクジェットなどで直接に印刷されてもよい。
【００２７】
本実施態様において、緯糸２…のポリエステル糸５…または綿糸４…の織りこまれる回数／上げ下げの切換え回数が、８本に１本ではなく、７本に１本、６本に１本、………と増えていくと、ポリエステル糸５…の面積上の比率／露出割合が、６本／７本×２＝４２．８５７％、５本／６本×２＝４１．６６７％、………となる。よって、ポリエステル糸５…の面積上の比率の上昇分は、４２．８５７−２５＝１７．８５７％、４１．６６７−２５＝１６．６６７％、………となる。ここで「×２」しているのは、緯糸２…のほか、同数の経糸３…を面積計算に入れるためである。
【００２８】
また、緯糸２…のポリエステル糸５…または綿糸４…の織りこまれる回数／上げ下げの切換え回数が、８本に１本ではなく、９本に１本、１０本に１本、………と減っていくと、ポリエステル糸５…の面積上の比率／露出割合が、８本／９本×２＝４４．４４％、９本／１０本×２＝４５％、………となる。よって、ポリエステル糸５…の面積上の比率の上昇分は、４４．４４−２５＝１９．４４％、４５−２５＝２０％、………となる。ここで「×２」しているのは、緯糸２…のほか、同数の経糸３…を面積計算に入れるためである。
【００２９】
本実施態様において、緯糸２…の３本に１本、４本に１本、５本に１本、………、７本に１本、８本に１本、………をポリエステル糸５…とし、他の緯糸２…及び経糸３…をすべて綿糸４…としてもよい。この場合、全ての経糸３…及び緯糸２…のうち、１本／３本×２＝１６．６６７％、１本／４本×２＝１２．５％、１本／５本×２＝１０％、………、１本／７本×２＝７．１４３％、１本／８本×２＝６．２５％、………がポリエステル糸５…となり、１００−１６．６６７＝８３．３３３％、１００−１２．５＝８７．５％、１００−１０＝９０％、………、１００−７．１４３＝９２．８５７％、１００−６．２５＝９３．７５％、………が綿糸４…となる。
【００３０】
ここで、同じ織り方であれば、ポリエステル糸５…の面積上の比率／露出割合が、７本／８本×３＝２９．１６７％、７本／８本×４＝２１．８７５％、７本／８本×５＝１７．５％、………、７本／８本×７＝１２．５％、７本／８本×８＝１０．９３７５％、………となる。よって、ポリエステル糸５…の面積上の比率の上昇分は、２９．１６７−１６．６６７＝１２．５％、２１．８７５−１２．５＝９．３７５％、１７．５−１０＝７．５％、………、１２．５−７．１４３＝５．３５７％、１０．９３７５−６．２５＝４．６８７５％、………となる。上記「×２」しているのは、緯糸２…のほか、同数の経糸３…を計算に入れるためである。
【００３１】
また、緯糸２…の３本に２本、４本に３本、………、全本をポリエステル糸５…とし、他の緯糸２…及び経糸３…をすべて綿糸４…としてもよい。この場合、全ての経糸３…及び緯糸２…のうち、２本／３本×２＝３３．３３３％、３本／４本×２＝３７．５％、………、ｎ本／ｎ本×２＝５０％がポリエステル糸５…となり、１００−３３．３３３＝６６．６６７％、１００−３７．５＝６２．５％、………、１００−５０＝５０％が綿糸４…となる。
【００３２】
ここで、同じ織り方であれば、ポリエステル糸５…の面積上の比率／露出割合が、７本×２／８本×３＝５８．３３３％、７本×３／８本×４＝６５．６２５％、………、ｎ本×ｍ／ｎ本×ｍ＝１００％、となる。よって、ポリエステル糸５…の面積上の比率の上昇分は、５８．３３３−３３．３３３＝２５％、６５．６２５−３７．５＝２８．１２５％、………、１００−５０＝５０％となる。上記「×２」しているのは、緯糸２…のほか、同数の経糸３…を計算に入れるためである。
【００３３】
上述において、織り方を変えれば、例えば、緯糸２…のポリエステル糸５…が、経糸３…の下に織りこまれて下糸となるのが、経糸３…の８本に１本ではなく、７本に１本、６本に１本、………と減れば、ポリエステル糸５…の面積上の比率／露出割合が、上記より減少し、ポリエステル糸５…の面積上の比率の上昇分も、上記より減少する。
【００３４】
また、逆に、緯糸２…のポリエステル糸５…が、経糸３…の下に織りこまれて下糸となるのが、経糸３…の８本に１本ではなく、９本に１本、１０本に１本、………と増えれば、ポリエステル糸５…の面積上の比率／露出割合が、上記より増加し、ポリエステル糸５…の面積上の比率の上昇分も、上記より増加する。
【００３５】
なお、当たり前であるが、上記経糸３…及び緯糸２…の全本数に対する割合に、上記ポリエステル糸５…の面積上の比率の上昇分が加算されても、累計で、１００％を超えることはない。緯糸２…に対するポリエステル糸５…の割合が増えれば、ポリエステル糸５…の占める面積の比率が上昇し、熱転写の印刷のインクが良く付着する糸量が増えて、印刷が美しく仕上がる。
【００３６】
ポリエステル糸５…は、３本以上の糸が撚られてもよいし、緯糸２…または経糸３…の綿糸４…は、２本以上の糸が撚られてもよい。緯糸２…のポリエステル糸５…の撚られる糸の本数が多いほど、または緯糸２…の綿糸４…の撚られる糸の本数が少ないまたは撚られないほど、緯糸２…のポリエステル糸５…の弛みがより増えて、ポリエステル糸５…の占める面積の比率がさらに上昇し、熱転写の印刷のインクが良く付着する糸量が増えて、印刷が美しく仕上がる。
【００３７】
また、経糸３…の綿糸４…は、撚られていない単糸または一本の撚られた糸であるが、２本以上の糸が撚られてもよい。経糸３…の綿糸４…の撚られる糸の本数が少ないまたは撚られないほど、緯糸２…のポリエステル糸５…の露出面積が増えて、ポリエステル糸５…の占める面積の比率が上昇し、熱転写の印刷のインクが良く付着する糸量が増えて、印刷が美しく仕上がる。
【００３８】
（２）織機で織られる織物の経糸と緯糸との単位組織（完全組織）１（第二実施態様）
図３及び図４の経糸１２本×緯糸１２本の第二実施態様を示す。１２本の経糸３…は、すべていずれも綿の糸である綿糸４…である。１２本の緯糸２…は、ポリエステルの繊維の糸であるポリエステル糸５…と、綿糸４…とからなっている。ポリエステル糸５…は、緯糸２…の二本に一本ずつ交互に織りこまれ、綿糸４…は、緯糸２…の上記二本の残りの一本ずつ交互に織りこまれる。
【００３９】
これにより、図３の印刷面において、緯糸２…の５０％が、ポリエステル糸５…で、緯糸２…の残りの５０％が綿糸４…となっており、経糸３…及び緯糸２…すべてにおいては、このうち１本／２本×２＝２５％がポリエステル糸５…であり、残りの７５％が綿糸４…となっている。ここで「×２」しているのは、緯糸２…のほか、同数の経糸３…を面積計算に入れるためである。
【００４０】
図４に示すように、上記緯糸２…のポリエステル糸５…は、経糸３…の１２本に１本、経糸３…の下に織りこまれて下糸となり、これ以外では経糸３…の上に織りこまれて上糸となっている。同じく、上記緯糸２…の綿糸４…は、経糸３…の１２本に１本、経糸３…の下に織りこまれて下糸となり、これ以外では経糸３…の上に織りこまれて上糸となっている。図４は、図３の上から二行目の断面構造を示す。
【００４１】
これにより、上述のように、ポリエステル糸５…の糸の本数における比率が、１本／２本×２＝２５％であるにもかかわらず、図３の印刷面において、ポリエステル糸５…の面積上の比率／露出割合が、１１本／１２本×２＝４５．８３％と上昇する。これにより、上記経糸３…及び緯糸２…の本数の割合に対して、ポリエステル糸５…の面積上の比率／露出割合が、４５．８３−２５＝２０．８３％分、上昇する。なお、緯糸２…の綿糸４…の面積上の比率／露出割合が、１００−２０．８３＝７９．１７％となる。
【００４２】
これにより、図３の印刷面において、ポリエステル糸５…の露出の面積比率が上昇して、熱転写の印刷のインクが良く付着して、印刷が美しく仕上がる。しかし、織物全体としての、綿糸４…の割合は、７５％なので、吸水性は高いままである。
【００４３】
図３の左上を起点として、１行目の緯糸２の綿糸４は、９列目以外、すべて、綿糸４の経糸３の下に織りこまれる。２行目の緯糸２のポリエステル糸５は、７列目のみ、綿糸４の経糸３の下に織りこまれる。３行目の緯糸２の綿糸４は、１列目以外、すべて、綿糸４の経糸３の下に織りこまれる。４行目の緯糸２のポリエステル糸５は、１１列目のみ、綿糸４の経糸３の下に織りこまれる。
【００４４】
５行目の緯糸２の綿糸４は、５列目以外、すべて、綿糸４の経糸３の下に織りこまれる。６行目の緯糸２のポリエステル糸５は、３列目のみ、綿糸４の経糸３の下に織りこまれる。７行目の緯糸２の綿糸４は、１１列目以外、すべて、綿糸４の経糸３の下に織りこまれる。８行目の緯糸２のポリエステル糸５は、９列目のみ、綿糸４の経糸３の下に織りこまれる。
【００４５】
９行目の緯糸２の綿糸４は、７列目以外、すべて、綿糸４の経糸３の下に織りこまれる。１０行目の緯糸２のポリエステル糸５は、５列目のみ、綿糸４の経糸３の下に織りこまれる。１１行目の緯糸２の緯糸２は、３列目以外、すべて、綿糸４の経糸３の下に織りこまれる。１２行目の緯糸２のポリエステル糸５は、１列目のみ、綿糸４の経糸３の下に織りこまれる。
【００４６】
本実施態様において、緯糸２…のポリエステル糸５…または綿糸４…の織りこまれる回数／上げ下げの切換え回数が、１２本に１本ではなく、１１本に１本、１０本に１本、………と増えていくと、ポリエステル糸５…の面積上の比率／露出割合が、１０本／１１本×２＝４５．４５％、９本／１０本×２＝４５％、………となる。よって、ポリエステル糸５…の面積上の比率の上昇分は、４５．４５−２５＝２０．４５％、４５−２５＝２０％、………となる。ここで「×２」しているのは、緯糸２…のほか、同数の経糸３…を面積計算に入れるためである。
【００４７】
また、緯糸２…のポリエステル糸５…または綿糸４…の織りこまれる回数／上げ下げの切換え回数が、１２本に１本ではなく、１３本に１本、１４本に１本、………と減っていくと、ポリエステル糸５…の面積上の比率／露出割合が、１２本／１３本×２＝４６．１５％、１３本／１４本×２＝４６．４３、………となる。よって、ポリエステル糸５…の面積上の比率の上昇分は、４６．１５−２５＝２１．１５％、４６．４３−２５＝２１．４３％、………となる。ここで「×２」しているのは、緯糸２…のほか、同数の経糸３…を面積計算に入れるためである。
【００４８】
本実施態様において、緯糸２…の３本に１本、４本に１本、５本に１本、………、７本に１本、８本に１本、９本に１本、………をポリエステル糸５…とし、他の緯糸２…及び経糸３…をすべて綿糸４…としてもよい。この場合、全ての経糸３…及び緯糸２…のうち、１本／３本×２＝１６．６６７％、１本／４本×２＝１２．５％、１本／５本×２＝１０％、………、１本／７本×２＝７．１４３％、１本／８本×２＝６．２５％、１本／９本×２＝５．５６％………がポリエステル糸５…となり、１００−１６．６６７＝８３．３３３％、１００−１２．５＝８７．５％、１００−１０＝９０％、………、１００−７．１４３＝９２．８５７％、１００−６．２５＝９３．７５％、１００−５．５６＝９４．４４％、………が綿糸４…となる。
【００４９】
ここで、同じ織り方であれば、ポリエステル糸５…の面積上の比率／露出割合が、１１本／１２本×３＝３０．５６％、１１本／１２本×４＝２２．９２％、１１本／１２本×５＝１８．３３％、………、１１本／１２本×７＝１３．０９５％、１１本／１２本×８＝１１．４５８％、１１本／１２本×９＝１０．１８５％………となる。よって、ポリエステル糸５…の面積上の比率の上昇分は、３０．５６−１６．６６７＝１３．８９３％、２２．９２−１２．５＝１０．４２％、１８．３３−１０＝８．３３％、………、１３．０９５−７．１４３＝５．９５２％、１１．４５８−６．２５＝５．２０８％、１０．１８５−５．５６＝４．６２５％………となる。上記「×２」しているのは、緯糸２…のほか、同数の経糸３…を計算に入れるためである。
【００５０】
また、緯糸２…の３本に２本、４本に３本、………、全本をポリエステル糸５…とし、他の緯糸２…及び経糸３…をすべて綿糸４…としてもよい。この場合、全ての経糸３…及び緯糸２…のうち、２本／３本×２＝３３．３３％、３本／４本×２＝３７．５％、………、ｎ本／ｎ本×２＝５０％がポリエステル糸５…となり、１００−３３．３３＝６６．６７％、１００−３７．５＝６２．５％、………、１００−５０＝５０％が綿糸４…となる。
【００５１】
ここで、同じ織り方であれば、ポリエステル糸５…の面積上の比率／露出割合が、１１本×２／１２本×３＝６１．１１％、１１本×３／１２本×４＝６８．７５％、………、ｎ本×ｍ／ｎ本×ｍ＝１００％、となる。よって、ポリエステル糸５…の面積上の比率の上昇分は、６１．１１−３３．３３＝２７．７８、６８．７５−３７．５＝３１．２５％、………、１００−５０＝５０％となる。上記「×２」しているのは、緯糸２…のほか、同数の経糸３…を計算に入れるためである。
【００５２】
（３）織機で織られる織物の経糸と緯糸との単位組織（完全組織）１（第三実施態様）
図５及び図６の経糸１６本×緯糸１６本の第三実施態様を示す。１６本の経糸３…は、すべていずれも綿の糸である綿糸４…である。１６本の緯糸２…は、ポリエステルの繊維の糸であるポリエステル糸５…と、綿糸４…とからなっている。ポリエステル糸５…は、緯糸２…の二本に一本ずつ交互に織りこまれ、綿糸４…は、緯糸２…の上記二本の残りの一本ずつ交互に織りこまれる。
【００５３】
これにより、図５の印刷面において、緯糸２…の５０％が、ポリエステル糸５…で、緯糸２…の残りの５０％が綿糸４…となっており、経糸３…及び緯糸２…すべてにおいては、このうち１本／２本×２＝２５％がポリエステル糸５…であり、残りの７５％が綿糸４…となっている。ここで「×２」しているのは、緯糸２…のほか、同数の経糸３…を面積計算に入れるためである。
【００５４】
図６に示すように、上記緯糸２…のポリエステル糸５…は、経糸３…の１６本に１本、経糸３…の下に織りこまれて下糸となり、これ以外では経糸３…の上に織りこまれて上糸となっている。同じく、上記緯糸２…の綿糸４…は、経糸３…の１６本に１本、経糸３…の下に織りこまれて下糸となり、これ以外では経糸３…の上に織りこまれて上糸となっている。図６は、図５の上から二行目の断面構造を示す。
【００５５】
これにより、上述のように、ポリエステル糸５…の糸の本数における比率が、１本／２本×２＝２５％であるにもかかわらず、図５の印刷面において、ポリエステル糸５…の面積上の比率／露出割合が、１５本／１６本×２＝４６．８７５％と上昇する。これにより、上記経糸３…及び緯糸２…の本数の割合に対して、ポリエステル糸５…の面積上の比率／露出割合が、４６．８７５−２５＝２１．８７５％分、上昇する。なお、緯糸２…の綿糸４…の面積上の比率／露出割合が、１００−２１．８７５＝７８．１２５％となる。
【００５６】
これにより、図５の印刷面において、ポリエステル糸５…の露出の面積比率が上昇して、熱転写の印刷のインクが良く付着して、印刷が美しく仕上がる。しかし、織物全体としての、綿糸４…の割合は、７５％なので、吸水性は高いままである。
【００５７】
図５の左上を起点として、１行目の緯糸２の綿糸４は、１５列目以外、すべて、綿糸４の経糸３の下に織りこまれる。２行目の緯糸２のポリエステル糸５は、１１列目のみ、綿糸４の経糸３の下に織りこまれる。３行目の緯糸２の綿糸４は、９列目以外、すべて、綿糸４の経糸３の下に織りこまれる。４行目の緯糸２のポリエステル糸５は、５列目のみ、綿糸４の経糸３の下に織りこまれる。
【００５８】
５行目の緯糸２の綿糸４は、３列目以外、すべて、綿糸４の経糸３の下に織りこまれる。６行目の緯糸２のポリエステル糸５は、１５列目のみ、綿糸４の経糸３の下に織りこまれる。７行目の緯糸２の綿糸４は、１３列目以外、すべて、綿糸４の経糸３の下に織りこまれる。８行目の緯糸２のポリエステル糸５は、９列目のみ、綿糸４の経糸３の下に織りこまれる。
【００５９】
９行目の緯糸２の綿糸４は、７列目以外、すべて、綿糸４の経糸３の下に織りこまれる。１０行目の緯糸２のポリエステル糸５は、３列目のみ、綿糸４の経糸３の下に織りこまれる。１１行目の緯糸２の緯糸２は、１列目以外、すべて、綿糸４の経糸３の下に織りこまれる。１２行目の緯糸２のポリエステル糸５は、１３列目のみ、綿糸４の経糸３の下に織りこまれる。
【００６０】
１３行目の緯糸２の綿糸４は、１１列目以外、すべて、綿糸４の経糸３の下に織りこまれる。１４行目の緯糸２のポリエステル糸５は、７列目のみ、綿糸４の経糸３の下に織りこまれる。１５行目の緯糸２の綿糸４は、５列目以外、すべて、綿糸４の経糸３の下に織りこまれる。１６行目の緯糸２のポリエステル糸５は、１列目のみ、綿糸４の経糸３の下に織りこまれる。
【００６１】
本実施態様において、緯糸２…のポリエステル糸５…または綿糸４…の織りこまれる回数／上げ下げの切換え回数が、１６本に１本ではなく、１５本に１本、１４本に１本、………と増えていくと、ポリエステル糸５…の面積上の比率／露出割合が、１４本／１５本×２＝４６．６７％、１３本／１４本×２＝４６．４３％、………となる。よって、ポリエステル糸５…の面積上の比率の上昇分は、４６．６７−２５＝２１．６７％、４６．４３−２５＝２１．４３％、………となる。ここで「×２」しているのは、緯糸２…のほか、同数の経糸３…を面積計算に入れるためである。
【００６２】
また、緯糸２…のポリエステル糸５…または綿糸４…の織りこまれる回数／上げ下げの切換え回数が、１６本に１本ではなく、１７本に１本、１８本に１本、………と減っていくと、ポリエステル糸５…の面積上の比率／露出割合が、１６本／１７本×２＝４７．０６％、１７本／１８本×２＝４７．２２、………となる。よって、ポリエステル糸５…の面積上の比率の上昇分は、４７．０６−２５＝２２．０６％、４７．２２−２５＝２２．２２％、………となる。ここで「×２」しているのは、緯糸２…のほか、同数の経糸３…を面積計算に入れるためである。
【００６３】
本実施態様において、緯糸２…の３本に１本、４本に１本、５本に１本、………、７本に１本、８本に１本、９本に１本、………をポリエステル糸５…とし、他の緯糸２…及び経糸３…をすべて綿糸４…としてもよい。この場合、全ての経糸３…及び緯糸２…のうち、１本／３本×２＝１６．６７％、１本／４本×２＝１２．５％、１本／５本×２＝１０％、１本／６本×２＝８．３３％、１本／７本×２＝７．１４３％、１本／８本×２＝６．２５％、１本／９本×２＝５．５６％、………がポリエステル糸５…となり、１００−１６．６６７＝８３．３３３％、１００−１２．５＝８７．５％、１００−１０＝９０％、１００−８.３３＝９１．６７％、１００−７．１４３＝９２．８５７％、１００−６．２５＝９３．７５％、１００−５．５６＝９４．４４％、………が綿糸４…となる。
【００６４】
ここで、同じ織り方であれば、ポリエステル糸５…の面積上の比率／露出割合が、１５本／１６本×３＝３１．２５％、１５本／１６本×４＝２３．４４％、１５本／１６本×５＝１８．７５％、１５本／１６本×６＝１５．６２５％、１５本／１６本×７＝１３．３９％、１５本／１６本×８＝１１．７２％、１５本／１６本×９＝１０．４２％、………となる。よって、ポリエステル糸５…の面積上の比率の上昇分は、３１．２５−１６．６７＝１４．５８％、２３．４４−１２．５＝１０．９４％、１８．７５−１０＝８．７５％、１５．６２５−８．３３３＝７．２９２％、１３．３９−７．１４３＝６．２４７％、１１．７２−６．２５＝５．４７％、１０．４２−５．５６＝４．８６％、………となる。上記「×２」しているのは、緯糸２…のほか、同数の経糸３…を計算に入れるためである。
【００６５】
また、緯糸２…の３本に２本、４本に３本、………、全本をポリエステル糸５…とし、他の緯糸２…及び経糸３…をすべて綿糸４…としてもよい。この場合、全ての経糸３…及び緯糸２…のうち、２本／３本×２＝３３．３３％、３本／４本×２＝３７．５％、………、ｎ本／ｎ本×２＝５０％がポリエステル糸５…となり、１００−３３．３３＝６６．６７％、１００−３７．５＝６２．５％、………、１００−５０＝５０％が綿糸４…となる。
【００６６】
ここで、同じ織り方であれば、ポリエステル糸５…の面積上の比率／露出割合が、１５本×２／１６本×３＝６２．５％、１５本×３／１６本×４＝７０．３１％、………、ｎ本×ｍ／ｎ本×ｍ＝１００％、となる。よって、ポリエステル糸５…の面積上の比率の上昇分は、６２．５−３３．３３＝２９．１７％、７０．３１−３７．５＝３２．８１％、………、１００−５０＝５０％となる。上記「×２」しているのは、緯糸２…のほか、同数の経糸３…を計算に入れるためである。
【００６７】
（４）織機で織られる織物の経糸と緯糸との単位組織（完全組織）１（第四実施態様）
図７及び図８の経糸２０本×緯糸２０本の第四実施態様を示す。２０本の経糸３…は、すべていずれも綿の糸である綿糸４…である。２０本の緯糸２…は、ポリエステルの繊維の糸であるポリエステル糸５…と、綿糸４…とからなっている。ポリエステル糸５…は、緯糸２…の二本に一本ずつ交互に織りこまれ、綿糸４…は、緯糸２…の上記二本の残りの一本ずつ交互に織りこまれる。
【００６８】
これにより、図７の印刷面において、緯糸２…の５０％が、ポリエステル糸５…で、緯糸２…の残りの５０％が綿糸４…となっており、経糸３…及び緯糸２…すべてにおいては、このうち１本／２本×２＝２５％がポリエステル糸５…であり、残りの７５％が綿糸４…となっている。ここで「×２」しているのは、緯糸２…のほか、同数の経糸３…を面積計算に入れるためである。
【００６９】
図８に示すように、上記緯糸２…のポリエステル糸５…は、経糸３…の２０本に１本、経糸３…の下に織りこまれて下糸となり、これ以外では経糸３…の上に織りこまれて上糸となっている。同じく、上記緯糸２…の綿糸４…は、経糸３…の２０本に１本、経糸３…の下に織りこまれて下糸となり、これ以外では経糸３…の上に織りこまれて上糸となっている。図８は、図７の上から二行目の断面構造を示す。
【００７０】
これにより、上述のように、ポリエステル糸５…の糸の本数における比率が、１本／２本×２＝２５％であるにもかかわらず、図７の印刷面において、ポリエステル糸５…の面積上の比率／露出割合が、１９本／２０本×２＝４７．５％と上昇する。これにより、上記経糸３…及び緯糸２…の本数の割合に対して、ポリエステル糸５…の面積上の比率／露出割合が、４７．５−２５＝２２．５％分、上昇する。なお、緯糸２…の綿糸４…の面積上の比率／露出割合が、１００−２２．５＝７７．５％となる。
【００７１】
これにより、図７の印刷面において、ポリエステル糸５…の露出の面積比率が上昇して、熱転写の印刷のインクが良く付着して、印刷が美しく仕上がる。しかし、織物全体としての、綿糸４…の割合は、７５％なので、吸水性は高いままである。
【００７２】
図７の左上を起点として、１行目の緯糸２の綿糸４は、１５列目以外、すべて、綿糸４の経糸３の下に織りこまれる。２行目の緯糸２のポリエステル糸５は、１５列目のみ、綿糸４の経糸３の下に織りこまれる。３行目の緯糸２の綿糸４は、９列目以外、すべて、綿糸４の経糸３の下に織りこまれる。４行目の緯糸２のポリエステル糸５は、９列目のみ、綿糸４の経糸３の下に織りこまれる。
【００７３】
５行目の緯糸２の綿糸４は、３列目以外、すべて、綿糸４の経糸３の下に織りこまれる。６行目の緯糸２のポリエステル糸５は、３列目のみ、綿糸４の経糸３の下に織りこまれる。７行目の緯糸２の綿糸４は、１７列目以外、すべて、綿糸４の経糸３の下に織りこまれる。８行目の緯糸２のポリエステル糸５は、１７列目のみ、綿糸４の経糸３の下に織りこまれる。
【００７４】
９行目の緯糸２の綿糸４は、１１列目以外、すべて、綿糸４の経糸３の下に織りこまれる。１０行目の緯糸２のポリエステル糸５は、１１列目のみ、綿糸４の経糸３の下に織りこまれる。１１行目の緯糸２の緯糸２は、５列目以外、すべて、綿糸４の経糸３の下に織りこまれる。１２行目の緯糸２のポリエステル糸５は、５列目のみ、綿糸４の経糸３の下に織りこまれる。
【００７５】
１３行目の緯糸２の綿糸４は、１９列目以外、すべて、綿糸４の経糸３の下に織りこまれる。１４行目の緯糸２のポリエステル糸５は、１９列目のみ、綿糸４の経糸３の下に織りこまれる。１５行目の緯糸２の綿糸４は、１３列目以外、すべて、綿糸４の経糸３の下に織りこまれる。１６行目の緯糸２のポリエステル糸５は、１３列目のみ、綿糸４の経糸３の下に織りこまれる。
【００７６】
１７行目の緯糸２の綿糸４は、７列目以外、すべて、綿糸４の経糸３の下に織りこまれる。１８行目の緯糸２のポリエステル糸５は、７列目のみ、綿糸４の経糸３の下に織りこまれる。１９行目の緯糸２の綿糸４は、１列目以外、すべて、綿糸４の経糸３の下に織りこまれる。２０行目の緯糸２のポリエステル糸５は、１列目のみ、綿糸４の経糸３の下に織りこまれる。
【００７７】
本実施態様において、緯糸２…のポリエステル糸５…または綿糸４…の織りこまれる回数／上げ下げの切換え回数が、２０本に１本ではなく、１９本に１本、１８本に１本、………と増えていくと、ポリエステル糸５…の面積上の比率／露出割合が、１８本／１９本×２＝４７．３７％、１７本／１８本×２＝４７．２２％、………となる。よって、ポリエステル糸５…の面積上の比率の上昇分は、４７．３７−２５＝２２．３７％、４７．２２−２５＝２２．２２％、………となる。ここで「×２」しているのは、緯糸２…のほか、同数の経糸３…を面積計算に入れるためである。
【００７８】
また、緯糸２…のポリエステル糸５…または綿糸４…の織りこまれる回数／上げ下げの切換え回数が、２０本に１本ではなく、２１本に１本、２２本に１本、………と減っていくと、ポリエステル糸５…の面積上の比率／露出割合が、２０本／２１本×２＝４７．６２％、２１本／２２本×２＝４７．７３％、………となる。よって、ポリエステル糸５…の面積上の比率の上昇分は、４７．６２−２５＝２２．６２％、４７．７３−２５＝２２．７３％、………となる。ここで「×２」しているのは、緯糸２…のほか、同数の経糸３…を面積計算に入れるためである。
【００７９】
本実施態様において、緯糸２…の３本に１本、４本に１本、５本に１本、………、７本に１本、８本に１本、９本に１本、………をポリエステル糸５…とし、他の緯糸２…及び経糸３…をすべて綿糸４…としてもよい。この場合、全ての経糸３…及び緯糸２…のうち、１本／３本×２＝１６．６７％、１本／４本×２＝１２．５％、１本／５本×２＝１０％、１本／６本×２＝８．３３％、１本／７本×２＝７．１４３％、１本／８本×２＝６．２５％、１本／９本×２＝５．５６％、………がポリエステル糸５…となり、１００−１６．６６７＝８３．３３３％、１００−１２．５＝８７．５％、１００−１０＝９０％、１００−８.３３＝９１．６７％、１００−７．１４３＝９２．８５７％、１００−６．２５＝９３．７５％、１００−５．５６＝９４．４４％、………が綿糸４…となる。
【００８０】
ここで、同じ織り方であれば、ポリエステル糸５…の面積上の比率／露出割合が、１９本／２０本×３＝３１．６７％、１９本／２０本×４＝２３．７５％、１９本／２０本×５＝１９％、１９本／２０本×６＝１５．８３％、１９本／２０本×７＝１３．５７％、１９本／２０本×８＝１１．８７５％、１９本／２０本×９＝１０．５６％、………となる。よって、ポリエステル糸５…の面積上の比率の上昇分は、３１．６７−１６．６７＝１５％、２３．７５−１２．５＝１１．２５％、１９−１０＝９％、１５．８３−８．３３＝７．５％、１３．５７−７．１４３＝６．４２７％、１１．８７−６．２５＝５．６２％、１０．５６−５．５６＝５％、………となる。上記「×２」しているのは、緯糸２…のほか、同数の経糸３…を計算に入れるためである。
【００８１】
また、緯糸２…の３本に２本、４本に３本、………、全本をポリエステル糸５…とし、他の緯糸２…及び経糸３…をすべて綿糸４…としてもよい。この場合、全ての経糸３…及び緯糸２…のうち、２本／３本×２＝３３．３３％、３本／４本×２＝３７．５％、………、ｎ本／ｎ本×２＝５０％がポリエステル糸５…となり、１００−３３．３３＝６６．６７％、１００−３７．５＝６２．５％、………、１００−５０＝５０％が綿糸４…となる。
【００８２】
ここで、同じ織り方であれば、ポリエステル糸５…の面積上の比率／露出割合が、１９本×２／２０本×３＝６３．３３％、１９本×３／２０本×４＝７１．２５％、………、ｎ本×ｍ／ｎ本×ｍ＝１００％、となる。よって、ポリエステル糸５…の面積上の比率の上昇分は、６３．３３−３３．３３＝３０％、７１．２５−３７．５＝３３．７５％、………、１００−５０＝５０％となる。上記「×２」しているのは、緯糸２…のほか、同数の経糸３…を計算に入れるためである。
【００８３】
（５）織機で織られる織物の経糸と緯糸との単位組織（完全組織）１（第五実施態様）
図９及び図１０の経糸１６本×緯糸２４本の第五実施態様を示す。１６本の経糸３…は、すべていずれも綿の糸である綿糸４…である。２４本の緯糸２…は、ポリエステルの繊維の糸であるポリエステル糸５…と、綿糸４…とからなっている。ポリエステル糸５…は、緯糸２…の三本に一本ずつの割合で織りこまれ、綿糸４…は、緯糸２…の上記三本の残りの二本ずつ織りこまれる。
【００８４】
これにより、図９の印刷面において、緯糸２…の３３．３３％が、ポリエステル糸５…で、緯糸２…の残りの６６．６７％が綿糸４…となっており、経糸３…及び緯糸２…すべてにおいては、このうち２４本÷３／２４本＋１６本＝２０％がポリエステル糸５…であり、残りの８０％が綿糸４…となっている。
【００８５】
図１０に示すように、上記緯糸２…のポリエステル糸５…は、経糸３…の１６本に１本、経糸３…の下に織りこまれて下糸となり、これ以外では経糸３…の上に織りこまれて上糸となっている。同じく、上記緯糸２…の綿糸４…は、経糸３…の２０本に９本乃至１１本、経糸３…の下に織りこまれて下糸となり、これ以外では経糸３…の上に織りこまれて上糸となっている。図１０は、図９の上から二行目の断面構造を示す。
【００８６】
これにより、上述のように、ポリエステル糸５…の糸の本数における比率が、２４本÷３／２４本＋１６本＝２０％であるにもかかわらず、図９の印刷面において、ポリエステル糸５…の面積上の比率／露出割合が、８本×１５本／２４本×１６本＝３１．２５％と上昇する。これにより、上記経糸３…及び緯糸２…の本数の割合に対して、ポリエステル糸５…の面積上の比率／露出割合が、３１．２５−２０＝２１．２５％分、上昇する。なお、緯糸２…の綿糸４…の面積上の比率／露出割合が、１００−２１．２５＝７８．７５％となる。
【００８７】
これにより、図９の印刷面において、ポリエステル糸５…の露出の面積比率が上昇して、熱転写の印刷のインクが良く付着して、印刷が美しく仕上がる。しかし、織物全体としての、綿糸４…の割合は、８０％なので、吸水性は高いままである。
【００８８】
図９の左上を起点として、１行目の緯糸２の綿糸４は、１、３、５、７、９、１１、１３列目が、綿糸４の経糸３の下に織りこまれる。２行目の緯糸２のポリエステル糸５は、１１列目のみ、綿糸４の経糸３の下に織りこまれる。３行目の緯糸２の綿糸４は、１，５，９１３，１４列目が、綿糸４の経糸３の下に織りこまれる。４行目の緯糸２の綿糸４は、１、３、５、７、１１、１３、１５列目が、綿糸４の経糸３の下に織りこまれる。
【００８９】
５行目の緯糸２のポリエステル糸５は、５列目のみ、綿糸４の経糸３の下に織りこまれる。６行目の緯糸２の綿糸４は、３，４，７，１１，１５列目が、綿糸４の経糸３の下に織りこまれる。７行目の緯糸２の綿糸４は、１，５，７，９，１１，１５列目が、綿糸４の経糸３の下に織りこまれる。８行目の緯糸２のポリエステル糸５は、１５列目のみ、綿糸４の経糸３の下に織りこまれる。
【００９０】
９行目の緯糸２の綿糸４は、１、５、６、７、９、１０、１３列目が、綿糸４の経糸３の下に織りこまれる。１０行目の緯糸２の綿糸４は、１、３、５、７、９、１１、１５列目が、綿糸４の経糸３の下に織りこまれる。１１行目の緯糸２のポリエステル糸５は、９列目のみ、綿糸４の経糸３の下に織りこまれる。１２行目の緯糸２の綿糸４は、３，７，１１，１５，１６列目が、綿糸４の経糸３の下に織りこまれる。
【００９１】
１３行目の緯糸２の綿糸４は、１、３、５、９、１１、１３、１５列目が、綿糸４の経糸３の下に織りこまれる。１４行目の緯糸２のポリエステル糸５は、３列目のみ、綿糸４の経糸３の下に織りこまれる。１５行目の緯糸２の綿糸４は、１、５，６、９，１３列目が、綿糸４の経糸３の下に織りこまれる。１６行目の緯糸２の綿糸４は、３，５，７，９，１１，１３，１５列目が、綿糸４の経糸３の下に織りこまれる。
【００９２】
１７行目の緯糸２のポリエステル糸５は、１３列目のみ、綿糸４の経糸３の下に織りこまれる。１８行目の緯糸２の綿糸４は、３，７，１１，１２，１５列目が、綿糸４の経糸３の下に織りこまれる。１９行目の緯糸２の綿糸４は、１、３、５、７、９、１３、１５列目が、綿糸４の経糸３の下に織りこまれる。２０行目の緯糸２のポリエステル糸５は、７列目のみ、綿糸４の経糸３の下に織りこまれる。
【００９３】
２１行目の緯糸２の綿糸４は、１、２、５、９、１３列目が、綿糸４の経糸３の下に織りこまれる。２２行目の緯糸２の綿糸４は、１，３、７，９，１１，１３，１５列目が、綿糸４の経糸３の下に織りこまれる。２３行目の緯糸２のポリエステル糸５は、１列目のみ、綿糸４の経糸３の下に織りこまれる。２４行目の緯糸２の綿糸４は、３、７、８、１１、１５列目が、綿糸４の経糸３の下に織りこまれる。
【００９４】
本実施態様では、ポリエステル糸５…の割合が少ないが、十分に美しい印刷ができるし、緯糸２…の綿糸４…と経糸３…の綿糸４…との織り込み数／絡み数が、ポリエステル糸５…の織り込み数／絡み数より多いので、織物の強度が向上する。本実施態様においても、緯糸２…に占めるポリエステル糸５…の割合を増減したり、緯糸２…のポリエステル糸５…または綿糸４…の、経糸３…の下に織りこまれる箇所を増減したりできる。
【００９５】
（６）織機で織られる織物の経糸と緯糸との単位組織（完全組織）１（第六実施態様）
図１１及び図１２の経糸１６本×緯糸１６本の第五実施態様を示す。１６本の経糸３…は、すべていずれも綿の糸である綿糸４…である。１６本の緯糸２…は、ポリエステルの繊維の糸であるポリエステル糸５…と、綿糸４…とからなっている。ポリエステル糸５…は、緯糸２…の二本に一本ずつ交互に織りこまれ、綿糸４…は、緯糸２…の上記二本の残りの一本ずつ交互に織りこまれる。
【００９６】
これにより、図１１の印刷面において、緯糸２…の５０％が、ポリエステル糸５…で、緯糸２…の残りの５０％が綿糸４…となっており、経糸３…及び緯糸２…すべてにおいては、このうち１本／２本×２＝２５％がポリエステル糸５…であり、残りの７５％が綿糸４…となっている。ここで「×２」しているのは、緯糸２…のほか、同数の経糸３…を面積計算に入れるためである。
【００９７】
図１２に示すように、上記緯糸２…のポリエステル糸５…は、経糸３…の１６本に１本、経糸３…の下に織りこまれて下糸となり、これ以外では経糸３…の上に織りこまれて上糸となっている。同じく、上記緯糸２…の綿糸４…は、経糸３…の１６本に８本、経糸３…の下に織りこまれて下糸となり、これ以外では経糸３…の上に織りこまれて上糸となっている。図１２は、図１１の上から二行目の断面構造を示す。
【００９８】
これにより、上述のように、ポリエステル糸５…の糸の本数における比率が、１本／２本×２＝２５％であるにもかかわらず、図１１の印刷面において、ポリエステル糸５…の面積上の比率／露出割合が、１５本／１６本×２＝４６．８７５％と上昇する。これにより、上記経糸３…及び緯糸２…の本数の割合に対して、ポリエステル糸５…の面積上の比率／露出割合が、４６．８７５−２５＝２１．８７５％分、上昇する。なお、緯糸２…の綿糸４…の面積上の比率／露出割合が、１００−２１．８７５＝７８．１２５％となる。
【００９９】
これにより、図１１の印刷面において、ポリエステル糸５…の露出の面積比率が上昇して、熱転写の印刷のインクが良く付着して、印刷が美しく仕上がる。しかし、織物全体としての、綿糸４…の割合は、７５％なので、吸水性は高いままである。
【０１００】
図１１の左上を起点として、１行目の緯糸２の綿糸４は、１、３、５、９、１１、１３、１４、１５列目が、綿糸４の経糸３の下に織りこまれる。２行目の緯糸２のポリエステル糸５は、７列目のみ、綿糸４の経糸３の下に織りこまれる。３行目の緯糸２の綿糸４は、１、３、４、５、７、９、１１、１５列目が、綿糸４の経糸３の下に織りこまれる。４行目の緯糸２のポリエステル糸５は、１３列目のみ、綿糸４の経糸３の下に織りこまれる。
【０１０１】
５行目の緯糸２の綿糸４は、１、５、７、９、１０、１１、１３、１５列目が、綿糸４の経糸３の下に織りこまれる。６行目の緯糸２のポリエステル糸５は、３列目のみ、綿糸４の経糸３の下に織りこまれる。７行目の緯糸２の綿糸４は、１、３、５、７、１１、１３、１５、１６列目が、綿糸４の経糸３の下に織りこまれる。８行目の緯糸２のポリエステル糸５は、９列目のみ、綿糸４の経糸３の下に織りこまれる。
【０１０２】
９行目の緯糸２の綿糸４は、１、３、５、６、７、９、１１、１３列目が、綿糸４の経糸３の下に織りこまれる。１０行目の緯糸２のポリエステル糸５は、１５列目のみ、綿糸４の経糸３の下に織りこまれる。１１行目の緯糸２の綿糸４は、１、３、７、９、１１、１２、１３、１５列目が、綿糸４の経糸３の下に織りこまれる。１２行目の緯糸２のポリエステル糸５は、５列目のみ、綿糸４の経糸３の下に織りこまれる。
【０１０３】
１３行目の緯糸２の綿糸４は、１、２、３、５、７、９、１３、１５列目が、綿糸４の経糸３の下に織りこまれる。１４行目の緯糸２のポリエステル糸５は、１１列目のみ、綿糸４の経糸３の下に織りこまれる。１５行目の緯糸２の綿糸４は、３、５、７、８、９、１１、１３、１５列目が、綿糸４の経糸３の下に織りこまれる。１６行目の緯糸２のポリエステル糸５は、１列目のみ、綿糸４の経糸３の下に織りこまれる。
【０１０４】
本実施態様では、同様に十分に美しい印刷ができるし、緯糸２…の綿糸４…と経糸３…の綿糸４…との織り込み数／絡み数が、ポリエステル糸５…の織り込み数／絡み数より多いので、織物の強度が向上する。本実施態様においても、緯糸２…に占めるポリエステル糸５…の割合を増減したり、緯糸２…のポリエステル糸５…または綿糸４…の、経糸３…の下に織りこまれる箇所を増減したりできる。
【０１０５】
これら第二〜第六実施態様の、他の構成、作用、効果は、上記第一実施態様と同じであり、この第一実施態様の説明は第二〜第六実施態様でも記載されているものとするし、第二〜第六実施態様の記載内容も上記第一実施態様にも記載されているものとする。第一〜第六の各実施態様で記載されていないことは、他の実施態様が参照される。
【０１０６】
（７）他の実施の形態
本発明は、上記実施形態に限定されず、種々変更可能である。例えば、上記織物の構造には、パイルは無いが、この印刷面に隣接する面には、パイルが織られてもよく、タオルとしての吸水性が発揮される。この隣接するパイル面は無くてもよい。
【０１０７】
上記織物は、タオルのほか、ふきん、手ぬぐい、ハンカチ、ふくさ、ふろしき、ティーシャツ、下着、被服、かや、敷布、布団、布団カバー、布団側、まくらカバー、毛布、アイマスク、エプロン、えり巻き、靴下、ゲートル、毛皮製ストール、ショール、スカーフ、足袋、足袋カバー、手袋、ネクタイ、ネッカチーフ、バンダナ、保温用サポーター、マフラー、耳覆いなどでもよい。
【０１０８】
上記織られる織物は、ジャガード織、コブラン織、ドビー織、タペット織、クランク織、つづれ織、タオル織、レピア織、むしろ織等なんでも良く、織り方も平織、斜文織、繻子織、斜め織等なんでもよい。上記織物は、一重織であったが、二重織、三重織、多重織、二層織、多層織でもよい。
【０１０９】
上記ポリエステル糸５…は、アクリル、ナイロン、ポリウレタンなどの合成繊維、レーヨンなどの再生繊維、アセテートなどの半合成繊維などの化学繊維からなる糸またはこれらの混紡の糸でもよいし、綿、麻、羊毛などの植物繊維または動物繊維と化学繊維のとの混紡の糸でもよい。上記綿糸４…は、麻など、吸水性の高い他の繊維の糸でもよいし、綿と麻などとの混紡の糸でもよい。
【０１１０】
緯糸２…のポリエステル糸５…または綿糸４…、白色以外に、灰色、透明、その他の無彩色または有彩色、若しくはこれらの薄い色でもよいし、経糸３…の綿糸４…は、有彩色のほか、白色、灰色、透明、その他の無彩色または有彩色、若しくはこれらの薄い色でもよい。
【０１１１】
上記印刷される紙は、代わりに樹脂、金属、ガラス、布、ゴム、セラミックなどの、ドラム、ロールまたはシートなどでもよい。織物への印刷は、熱転写型、熱溶融型、昇華型、感熱型、放電破壊型、光露光加圧定着型、インクジェット型、ドットインパクト型、乾式電子写真型、フルカラー型、白黒型、レーザープリンタ型、液晶プリンタ型など何でもよく、凸版、凹版、平版、孔版、無版式、上記転写式のほか、織物へ直接印刷する直接式など何でもよい。
【０１１２】
撚る前の緯糸２…のポリエステル糸５…の単糸は、緯糸２…の綿糸４…の太さと同じであったが、このうち一方が他方より太くまたは細くて太さが異なっていてもよく、撚った後の緯糸２…のポリエステル糸５…の太さは、経糸３…の綿糸４…より太くまたは細くて太さが異なっていても同じでもよい。経糸３…または緯糸２…の綿糸４…は、撚られていない単糸であったが、二本以上の綿糸が撚られてもよい。
【０１１３】
経糸３…の綿糸４…太さ、その他材質は、緯糸２…の綿糸４…の太さ、その他の材質と同じであったが、異なっていてもよく、一方が他方より太くまたは細くて太さが異なっていてもよく、撚った緯糸２…のポリエステル糸５…の太さより太くまたは細くて太さが異なっていてもよいし同じでもよい。ポリエステル糸５…が太いほど、ポリエステル糸５…の占める面積の比率がさらに上昇し、熱転写の印刷のインクが良く付着する糸量が増えて、印刷が美しく仕上がる。
【０１１４】
ポリエステル糸５…は、緯糸２…の一部に用いられたが、緯糸２…の全部に用いられてもよいし、経糸３…の一部または全部に用いられてもよいし、経糸３…の一部と緯糸２…の一部とに用いられてもよい。また、綿糸４…は、緯糸２…の一部に用いられたが、緯糸２…の全部に用いられてもよいし、経糸３…の一部または全部に用いられてもよい。このような糸の撚りは、右撚、左撚、片撚、諸撚、駒撚、壁撚、飾撚、いずれでもよい。
【０１１５】
単位組織（完全組織）１、緯糸２…、経糸３…、綿糸４…、ポリエステル糸５…は、経糸３…と緯糸２…とをそっくり入れ替えて実施可能であり、単数でも複数でも３つ以上でもよいし、これらそれぞれの一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、手前、奥に傾斜／向きを変えて／反転されて使用されてもよい。
【０１１６】
上記緯糸２…のポリエステル糸５…と緯糸２…の綿糸４…との織られる密度または単位長さあたり織の本数は、５０本〜５００本／インチで、同じであるが、一方が他方より大きいまたは小さくて異なっていてもよい。ポリエステル糸５…の太さは、２０〜４０番手、５０〜１０００デニール、綿糸４…の太さは、１０〜３０番手、２５〜５００デニールとなっているが、これより太くても、細くてもよい。織物の坪量は、１インチ平方あたり０．５ｇ〜１０ｇとなっている。
【０１１７】
（８）他の発明の効果
［１］複数の経糸に対して複数の緯糸を織って布を製造し、この布表面に印刷をする装置において、  この印刷される面において、これら複数の経糸及び緯糸の本数の５０％乃至９０％を綿の糸とし、残りの一部または全部であって、当該複数の経糸及び緯糸の本数の５０％乃至１０％をポリエステルまたはアクリルの繊維の糸とし、  このポリエステルまたはアクリルの繊維の糸は、上記綿の糸より多い本数の糸が撚られて、当該綿の糸より伸縮性があり、これにより上記経糸または緯糸を同じ張力で織った後、上記ポリエステルまたはアクリルの繊維の糸は、綿の糸に比べて、綿の糸よりたるみが生じ、  上記印刷される面において、上記糸の本数の割合に対して、ポリエステルまたはアクリルの繊維の糸の面積上の比率を、累計で１００％を越えない範囲で、５乃至５０％上昇させる織り方で織ったことを特徴とする織物。
【０１１８】
［２］上記綿の糸は一本の糸のみからなり、上記ポリエステルまたはアクリルの繊維の糸は、二本以上の糸が撚られていることを特徴とする請求項１記載の織物。  これにより、印刷される面において、綿の糸に対してポリエステルまたはアクリルの繊維の糸のたるみが大きくなり、ポリエステルまたはアクリルの繊維の糸の露出面積が増加して、印刷が美しくなる。
【０１１９】
［３］上記ポリエステルまたはアクリルの繊維の緯糸は、経糸４本乃至３２本に一回、経糸の下に織りこまれ、これ以外では経糸の上に織りこまれ、  または、ポリエステルまたはアクリルの繊維の経糸は、緯糸４本乃至３２本に一回、緯糸の下に織りこまれ、これ以外では緯糸の上に織りこまれ、  これにより、上記糸の本数の割合に対して、ポリエステルまたはアクリルの繊維の糸の面積上の比率を、累計で１００％を越えない範囲で、５乃至５０％上昇させることを特徴とする請求項２記載の織物。  これにより、印刷される面において、ポリエステルまたはアクリルの繊維の糸の露出面積が増加して、印刷が美しくなる。
【０１２０】
［４］上記ポリエステルまたはアクリルの繊維の糸の太さは、上記綿の糸の太さより太いことを特徴とする請求項３記載の織物。  これにより、印刷される面において、ポリエステルまたはアクリルの繊維の糸の露出面積が増加して、印刷が美しくなる。
【０１２１】
［５］上記緯糸の綿の糸と、経糸の綿の糸との絡み数または織り込み数は、上記ポリエステルまたはアクリルの繊維の糸における絡みの数または織り込みの数より多いことを特徴とする請求項４記載の織物。  これにより、ポリエステルまたはアクリルの繊維の糸が、印刷される面により露出されて、織り込み数／絡み数が少なくなっても、綿の糸による織り込み数／絡み数によって、織物の強度が低下せず向上する。
【０１２２】
［６］上記経糸はすべて綿の糸であり、  上記ポリエステルまたはアクリルの繊維の糸は、緯糸の二本、三本または四本に一本ずつ織りこまれ、残りの緯糸は綿糸であることを特徴とする請求項５記載の織物。  これにより、緯糸は張りつめたままにならず、緯糸の織りごとに、緯糸がすぐに緩み易くなり、印刷に好都合となる。
【産業上の利用可能性】
【０１２３】
綿糸の割合を少なくせず、ポリエステル糸の印刷面への露出面積を増やして、織物への印刷を美しくする。経糸３…はすべて綿糸４…であり、緯糸２…はポリエステル糸５…と綿糸４…とが交互に配置される。ポリエステル糸５…は、綿糸４…に比べて、インクの付着性がよく、印刷面で上げ状態が多くなるように織られ、印刷面への露出面積が増加し、美しく印刷される。
【０１２４】
ポリエステル糸５…は二本の糸が撚られ、綿糸４…は単糸で撚られず、織った後、ポリエステル糸５…は弛み、ポリエステル糸５…の印刷面における露出面積が増加する。ポリエステル糸５…の太さは、綿糸４…の太さより太く、ポリエステル糸５…の印刷面における露出面積が増加する。
【符号の説明】
【０１２５】
１…単位組織（完全組織）、
２…緯糸、３…経糸、
４…綿糸、５…ポリエステル糸。
【図１】
2015089982.tif 000003
【図２】
2015089982.tif 000004
【図３】
2015089982.tif 000005
【図４】
2015089982.tif 000006
【図５】
2015089982.tif 000007
【図６】
2015089982.tif 000008
【図７】
2015089982.tif 000009
【図８】
2015089982.tif 000010
【図９】
2015089982.tif 000011
【図１０】
2015089982.tif 000012
【図１１】
2015089982.tif 000013
【図１２】
2015089982.tif 000014